(57)【要約】  技術目的のため、特に射出成型機の高温通路系、高温通路分配器、高温通路ノズル、工具を加熱するための電気加熱素子であって、加熱素子又は加熱素子支持体の面へ誘電層が塗布され、この誘電層へ電気抵抗素子が塗布され、この電気抵抗素子が電源に接触する電気接続接触子を持ち、抵抗素子が保護層特に誘電層により覆われているものにおいて、電気抵抗素子を簡単に安価かつ速やかに製造でき、多くの個数を競合可能な価格で提供できるようにするため、抵抗素子が機能的印刷過程により塗布され、導電粒子及び支持体材料又は結合剤材料から成る乳濁液又は分散液が小滴状に誘電層へ塗布されて、電気抵抗素子を形成することが、提案される。【特許請求の範囲】
【請求項１】
技術目的のため、特に射出成型機の高温通路系、高温通路分配器、高温通路ノズル、工具を加熱するための電気加熱素子であって、加熱素子又は加熱素子支持体の面へ誘電層が塗布され、この誘電層へ電気抵抗素子が塗布され、この電気抵抗素子が電源に接触する電気接続接触子を持ち、抵抗素子が保護層特に誘電層により覆われているものにおいて、抵抗素子が機能的印刷過程により塗布され、導電粒子及び支持体材料又は結合剤材料から成る乳濁液又は分散液が小滴状に誘電層へ塗布されて、電気抵抗素子を形成することを特徴とする、電気加熱素子。
【請求項２】
乳濁液又は分散液の塗布により製造される層特にそれから形成される導電粒子の層が、電気抵抗加熱のために十分な層厚を持っていることを特徴とする、請求項１に記載の電気加熱素子。
【請求項３】
導電粒子の金属粉末なるべく銅合金から成ることを特徴とする、請求項１又は２に記載の電気加熱素子。
【請求項４】
分散液又は乳濁液が、インクジェット印刷機のような印刷ヘッドを持つ装置によって塗布され、この装置により分散液又は乳濁液が小滴状に塗布されることを特徴とする、請求項１〜３の１つに記載の電気加熱素子。
【請求項５】
抵抗素子の形で塗布される分散液又は乳濁液が塗布後乾燥されかつ焼結され、従って導電粒子が連続する電気抵抗素子となるように互いに結合され、特に融合されていることを特徴とする、請求項１〜４の１つに記載の電気加熱素子。
【請求項６】
誘電層がセラミック材料特に酸化アルミニウムから成ることを特徴とする、請求項１〜５の１つに記載の電気加熱素子。
【請求項７】
保護層がセラミック材料特に酸化アルミニウムから成ることを特徴とする、請求項１〜６の１つに記載の電気加熱素子。
【請求項８】
加熱素子又は加熱素子支持体の全表面が、例えば浸漬被覆の途中又は溶射過程の途中に、セラミック材料から成る誘電層で被覆されることを特徴とする、請求項１〜７の１つに記載の電気加熱素子。
【請求項９】
保護層が浸漬被覆及び後続の焼戻しにより塗布されて固定されていることを特徴とする、請求項１〜８の１つに記載の電気加熱素子。
【請求項１０】
加熱素子又は加熱素子支持体が金属から成ることを特徴とする、請求項１〜７の１つに記載の電気加熱素子。
【請求項１１】
加熱素子又は加熱素子支持体が管状加熱体、円筒状の加熱カートリッジ又は加熱スリーブであることを特徴とする、請求項１〜１０の１つに記載の電気加熱素子。
【請求項１２】
ドロップ・オン・デマンド法のような機能的印刷過程により、乳濁液又は分散液が塗布されていることを特徴とする、請求項１〜１１の１つに記載の電気加熱素子。
【発明の詳細な説明】
【技術分野】
【０００１】  本発明は、技術目的のため、特に射出成型機の高温通路系、高温通路分配器、高温通路ノズル、工具を加熱するための電気加熱素子であって、加熱素子又は加熱素子支持体の面へ誘電層が塗布され、この誘電層へ電気抵抗素子が塗布され、この電気抵抗素子が電源に接触する電気接続接触子を持ち、抵抗素子が保護層特に誘電層により覆われているものに関する。
【背景技術】
【０００２】  溶射の途中に基板へ導体条片を塗布することは、ドイツ連邦共和国特許出願公開第１０２００６０６１４３５号明細書から公知である。【０００３】  ドイツ連邦共和国特許出願公開第１０３２０３７９号明細書も、溶射の途中における電気加熱素子の製造を記載している。【０００４】  類似の方法をドイツ連邦共和国特許出願公開第４４０６９４０号明細書が記載している。【０００５】  米国特許第６８６１１０１号明細書もこのような方法を記載している。【０００６】  同様に国際公開第９７／１３８８４号が電気加熱導体のプラズマ溶射法を記載している。類似な方法が、ドイツ連邦共和国特許出願公開第１０１６０４５１号明細書、国際公開第０２／０６８２４５号、欧州特許出願公開第１６７２９５８号明細書及び国際公開第０３／０５２７７６号に記載されている。【０００７】  そこに記載されている方法は非常に費用がかかり、多量のエネルギ使用を伴う。【０００８】  欧州特許出願公開第１２３４６５１号明細書は、薄膜技術により加熱導体の塗布を記載しており、加熱導体は導電顔料の形の薄膜として塗布される。【０００９】  ドイツ連邦共和国特許出願公開第１９９４１０３８号明細書は、電気加熱装置の製造方法を記載しており、箔技術、厚膜技術又はスクリーン捺染法により導電層が塗布される。そこに記載されている方法も費用がかかり、安価な量産には適していない。【００１０】  最後にドイツ連邦共和国実用新案第８９０９０２０．９号は面加熱素子を記載しており、導電層がペーストの捺染を介して塗布され、高い温度で焼付けられる。この場合加熱導体条片は厚膜ペースト秘術で塗布される。
【発明の概要】
【発明が解決しようとする課題】
【００１１】  従来技術から出発して本発明の基礎になっている課題は、競争できる価格で多くの個数を提供できるようにするため、特に簡単かつ安価で速やかに製造できる電気加熱素子を提供することである。
【課題を解決するための手段】
【００１２】  この課題を解決するため本発明は、抵抗素子が機能的印刷過程により塗布され、導電粒子及び支持体材料又は結合剤材料から成る乳濁液又は分散液が小滴状に誘電層へ塗布されて、電気抵抗素子を形成する。
【発明を実施するための形態】
【００１３】  本発明によれば、導電粒子が、分散液の形で例えば印刷ヘッドにより、インクジェット印刷機のように点毎に塗布され、こうして電気抵抗素子を形成する。適当な材料選択及び適当な層厚により、電気抵抗素子用の異なる出力を利用可能にすることができる。機能的な印刷過程による適当な分散液の塗布は、極めて簡単かつ非常に速く従って安価に行うことができ、多くの個数を製造するため大規模使用が簡単に実現される。
【００１４】  その際乳濁液又は分散液の塗布により製造される層特にそれから形成される導電粒子の層が、電気抵抗加熱のために十分な層厚を持っているのがよい。
【００１５】  更に導電粒子が金属粉末なるべく銅又は銅合金から成るのがよい。
【００１６】  適当な加熱素子を本発明により構成するため、例えば金属粉末を分散液の形で利用可能にすることができる。
【００１７】  その際分散液又は乳濁液が、インクジェット印刷機のような印刷ヘッドを持つ装置によって塗布され、この装置により分散液又は乳濁液が小滴状に塗布されるのがよい。
【００１８】  更に、抵抗素子の形で塗布される分散液又は乳濁液が塗布後乾燥されかつ焼結され、従って導電粒子が連続する電気抵抗素子となるように互いに結合され、特に融合されている。
【００１９】  乾燥及び焼結過程により個々の導電粒子が互いに結合又は融合されて、１つの連続する電気抵抗素子を形成するので、抵抗素子が加熱素子として利用可能である。
【００２０】  更に誘電層がセラミック材料特に酸化アルミニウムから成るのがよい。
【００２１】  保護層がセラミック材料特に酸化アルミニウムから成ることもできる。
【００２２】  １つの特徴は、加熱素子又は加熱素子支持体の全表面が、例えば浸漬被覆の途中又は溶射過程の途中に、セラミック材料から成る誘電層で被覆されることである。
【００２３】  これにより加熱素子の全表面を誘電層で簡単に被覆することができる。その際個々の面の選択被覆は必要でない。
【００２４】  更に保護層が浸漬被覆及び後続の焼戻しにより塗布されて固定されているのがよい。
【００２５】  この構成では、電気加熱素子の部分的被覆は、例えば浸漬被覆により被覆され続いて焼戻しにより固定される保護層を持つ抵抗導体の範囲においてのみ行われる。
【００２６】  公知のように加熱素子又は加熱素子支持体が金属から成る。
【００２７】  同様に公知のように、加熱素子又は加熱素子支持体が管状加熱体、円筒状の加熱カートリッジ又は加熱スリーブである。
【００２８】  更にドロップ・オン・デマンド法のような機能的印刷過程により、乳濁液又は分散液が塗布されているのがよい。
【００２９】  本発明は、簡単な可能性により、電気加熱素子に、任意に形成されて、困難な形状及び構造でも簡単に実現できる電気抵抗素子を設けることができるので、大規模で安価な製造が可能である。
【手続補正書】
【提出日】平成22年9月20日(2010.9.20)
【手続補正１】
【補正対象書類名】特許請求の範囲
【補正対象項目名】全文
【補正方法】変更
【補正の内容】
【特許請求の範囲】
【請求項１】
技術目的のため、特に射出成型機の高温通路系、高温通路分配器、高温通路ノズル、工具を加熱するための電気加熱素子であって、加熱素子又は加熱素子支持体の面へ誘電層が塗布され、この誘電層へ電気抵抗素子が塗布され、この電気抵抗素子が電源に接触する電気接続接触子を持ち、抵抗素子が保護層特に誘電層により覆われているものにおいて、抵抗素子が機能的印刷過程により塗布され、導電粒子及び支持体材料又は結合剤材料から成る乳濁液又は分散液が小滴状に誘電層へ塗布されて、電気抵抗素子を形成し、導電粒子が金属粉末から成り、抵抗素子の形で塗布される分散液又は乳濁液が塗布後乾燥されかつ焼結され、従って導電粒子が連続する電気抵抗素子となるように互いに結合され、特に融合されていることを特徴とする、電気加熱素子。
【請求項２】
乳濁液又は分散液の塗布により製造される層特にそれから形成される導電粒子の層が、電気抵抗加熱のために十分な層厚を持っていることを特徴とする、請求項１に記載の電気加熱素子。
【請求項３】
導電粒子が銅又は銅合金から成ることを特徴とする、請求項１又は２に記載の電気加熱素子。
【請求項４】
分散液又は乳濁液が、インクジェット印刷機のような印刷ヘッドを持つ装置によって塗布され、この装置により分散液又は乳濁液が小滴状に塗布されることを特徴とする、請求項１〜３の１つに記載の電気加熱素子。
【請求項５】
誘電層がセラミック材料特に酸化アルミニウムから成ることを特徴とする、請求項１〜４の１つに記載の電気加熱素子。
【請求項６】
保護層がセラミック材料特に酸化アルミニウムから成ることを特徴とする、請求項１〜５の１つに記載の電気加熱素子。
【請求項７】
加熱素子又は加熱素子支持体の全表面が、例えば浸漬被覆の途中又は溶射過程の途中に、セラミック材料から成る誘電層で被覆されることを特徴とする、請求項１〜６の１つに記載の電気加熱素子。
【請求項８】
保護層が浸漬被覆及び後続の焼戻しにより塗布されて固定されていることを特徴とする、請求項１〜７の１つに記載の電気加熱素子。
【請求項９】
加熱素子又は加熱素子支持体が金属から成ることを特徴とする、請求項１〜８の１つに記載の電気加熱素子。
【請求項１０】
加熱素子又は加熱素子支持体が管状加熱体、円筒状の加熱カートリッジ又は加熱スリーブであることを特徴とする、請求項１〜９の１つに記載の電気加熱素子。
【請求項１１】
ドロップ・オン・デマンド法のような機能的印刷過程により、乳濁液又は分散液が塗布されていることを特徴とする、請求項１〜１０の１つに記載の電気加熱素子。
【国際調査報告】
2012503859.tif 000002
2012503859.tif 000003
2012503859.tif 000004
2012503859.tif 000005
2012503859.tif 000006
2012503859.tif 000007